(57)【特許請求の範囲】
【請求項１】
平坦な平面を有する第１基板の前記平面上に、第１凹部および第１凸部を有する第１パターンを有し第１被インプリント剤を含む材料からなるパターン膜を形成する工程と、
第２基板上に、前記第１被インプリント剤よりもエッチングレートの高い第２被インプリント剤を含む材料膜を形成する工程と、
前記パターン膜を前記材料膜に対向させて前記第１基板と前記第２基板間に圧力を印加するとともに、前記第２被インプリント剤を硬化させることにより第２凹部および第２凸部を有する第２パターンを前記材料膜に形成する工程であって、前記第２凹部は前記第１凸部に適合し、前記第２凸部は前記第１凹部に適合する、工程と、
前記第１基板を前記パターン膜から剥離し、前記第２パターン上に前記第１パターンを残す工程と、
前記第２凸部をエッチングし、前記第２基板上に前記第１パターンを残す工程と、
を備えているパターン形成方法。
【請求項２】
前記第２パターン上に残った前記第１パターンをマスクとして前記第２基板を加工する工程を更に備えている請求項１記載のパターン形成方法。
【請求項３】
前記第２被インプリント剤のエッチングレートは、前記第１被インプリント剤のエッチングレートの１．５倍以上である請求項１または２記載のパターン形成方法。
【請求項４】
前記第１被インプリント剤は、前記第２被インプリント剤に対する接着性が前記第１基板に対する接着性よりも大きい請求項１乃至３のいずれかに記載のパターン形成方法。
【請求項５】
前記第１基板は光を透過する透明な材料で形成され、前記第２被インプリント剤は光硬化樹脂であり、前記第２被インプリント剤の硬化は前記第１基板側から光りを照射することにより行われる請求項１乃至４のいずれかに記載のパターン形成方法。
【請求項６】
前記第１凹部の底部は前記パターン膜と同じ材料であり、前記第１凹部の前記底部は前記第２凸部がエッチングされる前にエッチングされる請求項１乃至５のいずれかに記載のパターン形成方法。
【請求項７】
前記第２凹部の底部は前記材料膜と同じ材料である請求項１乃至６のいずれかに記載のパターン形成方法。
【発明の詳細な説明】
【技術分野】
【０００１】
本発明の実施形態は、パターン形成方法に関する。
【背景技術】
【０００２】
近年、ＬＳＩ(Large Scale Integration)やＨＤＤ(Hard Disk Drive)等は、超微細なパターンを作製するため、量産性に優れた１０ｎｍピッチレベルの微細加工技術が求められている。
【０００３】
現在、基板の微細加工には、フォトリソグラフィによるＰＥＰ（Photo Engraving Process）法が多用されている。しかし、その解像度限界は３５ｎｍ〜４０ｎｍ程度であり、３５ｎｍ未満の解像度で微細化することは、困難である。
【０００４】
また、電子リソグラフィによるＰＥＰは解像度限界が１５ｎｍ〜２０ｎｍであるので、この解像度限界のピッチで微細化加工することは可能である。しかし、電子リソグラフィによるＰＥＰを用いた場合でも、１５ｎｍ未満の解像度で微細加工することは困難であり、かつ描画時間が長いため量産プロセスに向いていない。
【０００５】
ナノインプリント法は、微細加工と量産性に優れた方法として注目され、数十ｎｍ〜数百ｎｍレベルのパターン形成方法として昨今実用化されている。
【０００６】
しかし、従来のナノインプリント法では、微細パターンの作製する場合に、インプリント工程におけるテンプレートの剥離時に転写不良が起きやすく、形成された微細パターンに欠陥が生じるという問題があった。
【先行技術文献】
【特許文献】
【０００７】
【特許文献１】特開２０１１−１０８８０５号公報
【発明の概要】
【発明が解決しようとする課題】
【０００８】
本実施形態は、量産性に優れ、微細パターンに欠陥が生じるのを抑制することのできるパターン形成方法を提供する。
【課題を解決するための手段】
【０００９】
本実施形態のパターン形成方法は、第１基板上に、凹凸パターンを有し第１被インプリント剤を含む材料からなるパターン膜を形成する工程と、第２基板上に、前記第１被インプリント剤よりもエッチングレートの高い第２被インプリント剤を含む材料膜を形成する工程と、前記パターン膜を前記材料膜に対向させて前記第１基板と前記第２基板間に圧力を印加するとともに、前記第２被インプリント剤を硬化させることにより前記パターン膜の前記凹凸パターンを、前記材料膜に転写する工程と、前記第１基板を前記パターン膜から剥離する工程と、前記材料膜をエッチングにより除去し、前記第２基板上に前記パターン膜を残す工程と、を備えていることを特徴とする。
【図面の簡単な説明】
【００１０】
【図１】図１（ａ）乃至１（ｄ）は一実施形態によるパターン形成方法を示す断面図。
【図２】図２（ａ）乃至２（ｄ）は比較例によるパターン形成方法を示す断面図。
【図３】被インプリント剤の特性を示す図。
【図４】実施例１によって製造される基板の断面図。
【図５Ａ】実施例２乃至実施例１０の製造条件を示す図。
【図５Ｂ】実施例２乃至実施例１０の製造条件を示す図。
【図６】比較例１乃至比較例５の製造条件を示す図。
【発明を実施するための形態】
【００１１】
以下において、本発明の内容について詳細に説明する。以下に記載する構成要件の説明は、本発明の代表的な実施態様に基づいてなされることがあるが、本発明はそのような実施態様に限定されるものではない。尚、本願明細書において「〜」とはその前後に記載される数値を下限値および上限値として含む意味で使用される。
【００１２】
なお、本明細書中において、“（メタ）アクリレート”はアクリレートおよびメタクリレートを表し、“（メタ）アクリル”はアクリルおよびメタクリルを表し、“（メタ）アクリロイル”はアクリロイルおよびメタクリロイルを表す。また、本明細書中において、“単量体” ”と“モノマー”とは同義である。本発明における単量体は、オリゴマーおよびポリマーと区別され、重量平均分子量が１，０００以下の化合物をいう。本明細書中において、重合性化合物とは、重合性官能基を有する化合物のことをいい、具体的には重合反応に関与する基を有する化合物のことをいう。なお、本明細書でいう“インプリント”は、好ましくは、１ｎｍ〜１０ｍｍのサイズのパターン転写をいい、より好ましくは、およそ３ｎｍ〜１００μｍのサイズ（ナノインプリント）のパターン転写をいう。
【００１３】
尚、本明細書における基（原子団）の表記において、置換および無置換を記していない表記は、置換基を有さないものと共に置換基を有するものをも包含するものである。例えば、「アルキル基」とは、置換基を有さないアルキル基（無置換アルキル基）のみならず、置換基を有するアルキル基（置換アルキル基）をも包含するものである。
【００１４】
（一実施形態）
一実施形態によるパターン形成方法について図１（ａ）乃至１（ｄ）を参照して説明する。図１（ａ）乃至１（ｄ）は、この実施形態のパターン形成方法を示す工程断面図である。この実施形態のパターン形成方法は、ナノインプリント法を用いる。
【００１５】
まず、ダミー基板２上に、高エッチング耐性の被インプリント剤からなる凹凸パターンを有するパターン膜４が形成されたテンプレート６を用意する（図１（ａ））。続いて、被加工基板１２上に、パターン膜４を構成する被インプリント剤よりもエッチング耐性の低い被インプリント剤１４を接着する（図１（ａ））。このとき、被インプリント剤１４は未硬化の状態である。
【００１６】
次に、テンプレート６の凹凸パターンが被インプリント剤１４に対向するように、テンプレート６を配置し、テンプレート６を被インプリント剤１４に押圧し、被インプリント剤１４を成型硬化させる（図１（ｂ））。これにより、被インプリント剤１４はパターン膜４とは凹凸が逆となるパターンが転写されたパターン膜１４ａとなる。
【００１７】
次に、ダミー基板２をパターン膜４から剥離する（図１（ｃ））。すると、被加工基板１２上には、パターン膜４の凹凸とパターン膜１４ａの凹凸とが咬み合った状態でパターン膜４及びパターン膜１４ａが残る（図１（ｃ））。このため、本実施形態で用いられるパターン膜４を構成する被インプリント剤としては、被インプリント剤１４に対する接着性はダミー基板２よりも高い材料が用いることが好ましい。また、被インプリント剤１４としては、接着性の高い材料を用いることが好ましい。
【００１８】
続いて、パターン膜１４ａをエッチングする。このときパターン膜４はエッチング耐性が高く（エッチングレートが遅く）、パターン膜１４ａはエッチング耐性が低い（エッチングレートが速い）ので、パターン膜１４ａがエッチングされる。しかし、パターン膜４はあまりエッチングされず、エッチング後も、元の形状（凹凸パターン）を有するパターン４ａとなる（図１（ｄ））。なお、エッチング後には、パターン４ａと被加工基板１２との間には被インプリント剤１４ａが残ることになる（図１（ｄ））。その後、必要に応じて、パターン４ａをマスクとして被加工基板をエッチングし、被加工基板１２にパターンを形成する。その後、パターン４ａを削除する。なお、パターン４ａをマスクとして被加工基板１２にパターンを形成せずに、被加工基板１２上にパターン４ａを残しておいてもよい。
【００１９】
（比較例）
次に、本実施形態の比較例によるパターン形成方法について図２（ａ）乃至２（ｄ）を参照して説明する。
【００２０】
まず、ダミー基板２上に、被インプリント剤からなる凹凸パターンを有するパターン膜５が形成されたテンプレート７を用意する（図２（ａ））。続いて、被加工基板１２上に、被インプリント剤１５を接着する（図２（ａ））。このとき、被インプリント剤１５は未硬化の状態である。
【００２１】
次に、テンプレート７の凹凸パターンが被インプリント剤１５に対向するように、テンプレート７を配置し、テンプレート７を被インプリント剤１５に押圧し、被インプリント剤１５を成型硬化させる（図２（ｂ））。これにより、被インプリント剤１５はパターン膜５とは凹凸が逆となるパターンが転写されたパターン膜１５ａとなる。
【００２２】
次に、テンプレート７をパターン膜１５ａから剥離する（図２（ｃ））。このとき、パターン１５ａ膜のパターンに転写不良が生じないためには、パターン膜１５ａを構成する被インプリント剤１５としては、被加工基板１２との密着性がよく、かつテンプレート７との剥離性の高い材料を用いることが好ましい。
【００２３】
続いて、パターン膜１５ａの凹部の底部をエッチングにより除去し、凹部の底部に被加工基板１２の表面を露出させる（図２（ｄ））。その後、必要に応じて、パターン膜１５ａをマスクとして被加工基板をエッチングし、被加工基板１２にパターンを形成する。
【００２４】
以上説明したように、本実施形態のパターン形成方法によれば、比較例と異なり、テンプレートを硬化したインプリント剤１４ａから剥離する必要がないので、ドット抜けなどのパターン転写不良が生じにくい。また、エッチングレート差を利用して被加工基板上にパターン４ａを形成するため、パターン４ａとして微細なパターンを形成することができる。
【００２５】
また、本実施形態のパターン形成方法に用いられる被インプリント剤４は、被インプリント剤１４よりもエッチング耐性が高くかつダミー基板２との剥離性の高い材料であればよい。そして、被インプリント剤１４は、被インプリント剤４との接着性が高い材料であればよい。このため、比較例と異なり、被加工基板１２との密着性と、テンプレート６との剥離性の両立が必要でなくなる。このため、本実施形態の法が比較例に比べて被インプリント剤の選択肢が大幅に広がるという利点がある。
【００２６】
また、本実施形態においては、パターン４ａは被インプリント剤１４に支えられてエッチングされるので、安定したエッチングを行うことができる。
【００２７】
以下に、本実施形態で用いられる材料について詳細に説明する。
【００２８】
（パターン膜４）
まず、本実施形態に用いられるパターン膜４について説明する。本実施形態のパターン形成方法では、パターン膜４は被加工基板２上に加工用レジストマスクとしてパターンを形成する。このため、被インプリント剤１４に対してＯ２ガスやＣＦ４ガスのドライエッチング、または有機溶媒やアルカリ現像液などのウェットエッチングに関するエッチング耐性があることが要求される。また、パターン膜４は、被加工基板１２を加工するためのレジストマスクとして作用するために、ハロゲンガス、酸性ガス、アルゴンミリングなどによるドライエッチングに耐性があることが要求される。
【００２９】
本実施形態のパターン膜４の作製方法としては、インプリント法、射出成型法、レジストを用いたＰＥＰ法、自己組織化材料を用いたセルフアッセンブリ法などが挙げられるが、量産性などを考慮するとインプリント法が望ましい。
【００３０】
以下に、インプリント法によるパターン膜４の作製方法を説明する。本実施形態のパターン膜４は、インプリント用硬化性組成物を、ダミー基板２と、オリジナルの微細パターンを有するマスターテンプレートまたはそのレプリカテンプレートとの間に、パターン膜４を作製するための被インプリント剤を設置して、パターン形成層を形成し、このパターン形成層の表面にモールドを圧接する。その後、上記パターン形成層を硬化し、モールドを剥離することにより、微細な凹凸パターンを有するパターン膜４を作製することができる。
【００３１】
具体的には、ダミー基板２上にパターン膜４を作製するための被インプリント剤からなるパターン形成層を形成する。そして、膜厚調整のために希釈溶媒等溶媒等を用いた場合には必要に応じて、パターン形成層を乾燥させて、パターン受容体（基板２上にパターン形成層が設けられたもの）を作製する。つづいて、当該パターン受容体のパターン形成層の表面にモールドを押接する。なお、モールドとしてはマスターテンプレートまたはそのレプリカテンプレートが用いられる。また、パターンを有するモールド上にインプリント剤を適用し、ダミー基板２を押接してもよい。モールドのパターンを転写し、微細な凹凸パターンを有するパターン形成層を熱硬化、光照射により硬化、室温硬化などによりパターン形成膜を固化させる。その後、モールドを剥離して、本実施形態のパターン膜４をダミー基板２上に作製する。
【００３２】
モールドとしては、例えば、金属、シリコン、ガラス、石英ガラス、ＰＭＭＡ、ポリカーボネート樹脂、ゼオノアなどの光透明性樹脂、透明金属蒸着膜、ポリジメチルシロキサンなどの柔軟膜、光硬化膜、金属膜等が用いられる。
【００３３】
ダミー基板２としては、例えば、石英、ガラス、Ｎｉ、Ｃｕ、Ｃｒ、Ｆｅなどの金属基板、ポリカーボネート、ゼオノア、ポリイミド等の樹脂基板などが用いられる。
【００３４】
インプリント法による本実施形態のパターン膜４の形成方法においては、まず、被インプリント剤の組成物をダミー基板２上に適用（好ましくは塗布）してパターン形成層を形成する。被インプリント剤を基板２上に適用する方法としては、一般によく知られた適用方法、通常は、塗布を採用できる。
【００３５】
被インプリント剤４の基板２上への適用方法としては、例えば、ディップコート法、エアーナイフコート法、カーテンコート法、ワイヤーバーコート法、グラビアコート法、エクストルージョンコート法、スピンコート方法、スリットスキャン法、あるいはインクジェット法などにより基板上に塗膜あるいは液滴を設置することができる。また、本実施形態において、被インプリント剤４の組成物からなるパターン形成層の膜厚は、使用する用途によって異なるが、３ｎｍ〜３０μｍ程度である。また、本実施形態において、被インプリント剤４の組成物を、多重塗布により塗布してもよい。インクジェット法などにより基板上に液滴を設置する方法において、液滴の量は１ｐｌ〜２０ｐｌ程度が好ましい。
【００３６】
次いで、本実施形態のパターン形成方法においては、パターン形成層にパターンを転写するために、パターン形成層の表面にモールドを押接する。これにより、モールドの押圧表面にあらかじめ形成された微細なパターンをパターン形成層に転写することができる。この微細な凹凸パターンを有するパターン形成層を熱硬化、光照射により硬化、室温硬化などによりパターン形成層を硬化させる。その後、モールドを剥離して、本実施形態のパターン膜４をダミー基板２上に作製する。
【００３７】
微細パターン形成用のインプリント法には、熱可塑性樹脂を用いた熱ナノインプリント法、光重合性モノマーまたはオリゴマーを用いた光ナノインプリント法、ＳＯＧ(Spin On Glass)やＨＳＱ(Hydrogen Silsesquioxane)などの室温硬化材料を用いた室温ナノインプリント法がある。しかし、熱ナノインプリント法は熱可塑性樹脂が高粘度でモールドの微細パターン内に十分に充填されない、熱サイクルにより微細パターンが変形しやすい、高圧プレスが必要なため微細パターンがつぶれやすいなどの問題がある。このため、パターン膜４は光ナノインプリント法または室温ナノインプリント法で作製することが望ましい。
【００３８】
以下に光ナノインプリント法を用いたパターン膜４の作製方法について説明する。
【００３９】
パターン膜４を作製するための被インプリント剤としては、光硬化性の被インプリント剤を用いる。光硬化性の被インプリント剤は、重合性化合物に光重合開始剤を加え、必要に応じて有機溶媒で希釈した感光性組成物である。
【００４０】
重合性化合物としては、例えば、エチレン性不飽和結合含有基を１〜６個有する重合性不飽和単量体、シリコン原子を有する重合性化合物、フッ素原子を有する重合性化合物、オキシラン環を有する化合物（エポキシ化合物）、ビニルエーテル化合物、スチレン誘導体、プロペニルエーテルまたはブテニルエーテルなどが用いられる。
【００４１】
エチレン性不飽和結合含有基を１〜６個有する重合性不飽和単量体（１〜６官能の重合性不飽和単量体）としては、例えば、２−アクリロイロキシエチルフタレート、２−アクリロイロキシ２−ヒドロキシエチルフタレート、２−アクリロイロキシエチルヘキサヒドロフタレート、２−アクリロイロキシプロピルフタレート、２−エチル−２−ブチルプロパンジオールアクリレート、２−エチルヘキシル（メタ）アクリレート、２−エチルヘキシルカルビトール（メタ）アクリレート、２−ヒドロキシブチル（メタ）アクリレート、２−ヒドロキシエチル（メタ）アクリレート、２−ヒドロキシプロピル（メタ）アクリレート、２−メトキシエチル（メタ）アクリレート、３−メトキシブチル（メタ）アクリレート、４−ヒドロキシブチル（メタ）アクリレート、アクリル酸ダイマー、ベンジル（メタ）アクリレート、１−または２−ナフチル（メタ）アクリレート、ブタンジオールモノ（メタ）アクリレート、ブトキシエチル（メタ）アクリレート、ブチル（メタ）アクリレート、セチル（メタ）アクリレート、エチレンオキシド変性（以下「ＥＯ」という。）クレゾール（メタ）アクリレート、ジプロピレングリコール（メタ）アクリレート、エトキシ化フェニル（メタ）アクリレート、エチル（メタ）アクリレート、イソアミル（メタ）アクリレート、イソブチル（メタ）アクリレート、イソオクチル（メタ）アクリレート、シクロヘキシル（メタ）アクリレート、イソボルニル（メタ）アクリレート、ジシクロヘンタニル（メタ）アクリレート、ジシクロペンタニルオキシエチル（メタ）アクリレート、イソミリスチル（メタ）アクリレート、ラウリル（メタ）アクリレート、メトキシジプロピレングリコール（メタ）アクリレート、メトキシトリプロピレングリコール（メタ）アクリレート、メトキシポリエチレングリコール（メタ）アクリレート、メトキシトリエチレングリコール（メタ）アクリレート、メチル（メタ）アクリレート、ネオペンチルグリコールベンゾエート（メタ）アクリレート、ノニルフェノキシポリエチレングリコール（メタ）アクリレート、ノニルフェノキシポリプロピレングリコール（メタ）アクリレート、オクチル（メタ）アクリレート、パラクミルフェノキシエチレングリコール（メタ）アクリレート、エピクロロヒドリン（以下「ＥＣＨ」という）変性フェノキシアクリレート、フェノキシエチル（メタ）アクリレート、フェノキシジエチレングリコール（メタ）アクリレート、フェノキシヘキサエチレングリコール（メタ）アクリレート、フェノキシテトラエチレングリコール（メタ）アクリレート、ポリエチレングリコール（メタ）アクリレート、ポリエチレングリコール−ポリプロピレングリコール（メタ）アクリレート、ポリプロピレングリコール（メタ）アクリレート、ステアリル（メタ）アクリレート、ＥＯ変性コハク酸（メタ）アクリレート、ｔｅｒｔ−ブチル（メタ）アクリレート、トリブロモフェニル（メタ）アクリレート、ＥＯ変性トリブロモフェニル（メタ）アクリレート、トリドデシル（メタ）アクリレート、ｐ−イソプロペニルフェノール、スチレン、α−メチルスチレン、アクリロニトリル、ジエチレングリコールモノエチルエーテル（メタ）アクリレート���ジメチロールジシクロペンタンジ（メタ）アクリレート、ジ（メタ）アクリル化イソシアヌレート、１，３−ブチレングリコールジ（メタ）アクリレート、１，４−ブタンジオールジ（メタ）アクリレート、ＥＯ変性１，６−ヘキサンジオールジ（メタ）アクリレート、ＥＣＨ変性１，６−ヘキサンジオールジ（メタ）アクリレート、アリロキシポリエチレングリコールアクリレート、１，９−ノナンジオールジ（メタ）アクリレート、ＥＯ変性ビスフェノールＡジ（メタ）アクリレート、ＰＯ変性ビスフェノールＡジ（メタ）アクリレート、変性ビスフェノールＡジ（メタ）アクリレート、ＥＯ変性ビスフェノールＦジ（メタ）アクリレート、ＥＣＨ変性ヘキサヒドロフタル酸ジアクリレート、ヒドロキシピバリン酸ネオペンチルグリコールジ（メタ）アクリレート、ネオペンチルグリコールジ（メタ）アクリレート、ＥＯ変性ネオペンチルグリコールジアクリレート、プロピレンオキシド（以後「ＰＯ」という。）変性ネオペンチルグリコールジアクリレート、カプロラクトン変性ヒドロキシピバリン酸エステルネオペンチルグリコール、ステアリン酸変性ペンタエリスリトールジ（メタ）アクリレート、ＥＣＨ変性フタル酸ジ（メタ）アクリレート、ポリ（エチレングリコール−テトラメチレングリコール）ジ（メタ）アクリレート、ポリ（プロピレングリコール−テトラメチレングリコール）ジ（メタ）アクリレート、ポリエステル（ジ）アクリレート、ポリエチレングリコールジ（メタ）アクリレート、ポリプロピレングリコールジ（メタ）アクリレート、ＥＣＨ変性プロピレングリコールジ（メタ）アクリレート、シリコーンジ（メタ）アクリレート、トリエチレングリコールジ（メタ）アクリレート、テトラエチレングリコールジ（メタ）アクリレート、ジメチロールトリシクロデカンジ（メタ）アクリレート、ネオペンチルグリコール変性トリメチロールプロパンジ（メタ）アクリレート、トリプロピレングリコールジ（メタ）アクリレート、ＥＯ変性トリプロピレングリコールジ（メタ）アクリレート、トリグリセロールジ（メタ）アクリレート、ジプロピレングリコールジ（メタ）アクリレート、ジビニルエチレン尿素、ジビニルプロピレン尿素、ＥＣＨ変性グリセロールトリ（メタ）アクリレート、ＥＯ変性グリセロールトリ（メタ）アクリレート、ＰＯ変性グリセロールトリ（メタ）アクリレート、ペンタエリスリトールトリアクリレート、ＥＯ変性リン酸トリアクリレート、トリメチロールプロパントリ（メタ）アクリレート、カプロラクトン変性トリメチロールプロパントリ（メタ）アクリレート、ＥＯ変性トリメチロールプロパントリ（メタ）アクリレート、ＰＯ変性トリメチロールプロパントリ（メタ）アクリレート、トリス（アクリロキシエチル）イソシアヌレート、ジペンタエリスリトールヘキサ（メタ）アクリレート、カプロラクトン変性ジペンタエリスリトールヘキサ（メタ）アクリレート、ジペンタエリスリトールヒドロキシペンタ（メタ）アクリレート、アルキル変性ジペンタエリスリトールペンタ（メタ）アクリレート、ジペンタエリスリトールポリ（メタ）アクリレート、アルキル変性ジペンタエリスリトールトリ（メタ）アクリレート、ジトリメチロールプロパンテトラ（メタ���アクリレート、ペンタエリスリトールエトキシテトラ（メタ）アクリレート、ペンタエリスリトールテトラ（メタ）アクリレート、キシリレンジ（メタ）アクリレート、フェナントレニル（メタ）アクリレート、フェナントレニルメチル（メタ）アクリレート、９−（４−（（メタ）アクリロイルオキシ）フェニル）−９−（４−メトキシフェニル）フルオレン、９−（４−（（メタ）アクリロイルオキシエトキシ）フェニル）−９−（４−（ヒドロキシエトキシ）フェニル）フルオレン、９，９−ビス（４−（（メタ）アクリロイルオキシ）フェニル）フルオレン、９，９−ビス（４−（（メタ）アクリロイルオキシエトキシ）フェニル）フルオレンなどが挙げられる。
【００４２】
エチレン性不飽和結合含有基を１〜６個有する重合性不飽和単量体（１〜６官能の重合性不飽和単量体）としては、芳香族炭化水素構造および／または脂環式炭化水素構造を有する（メタ）アクリレートがドライエッチング耐性を改善する観点から好ましく、具体例としては、ベンジル（メタ）アクリレート、１−または２−ナフチル（メタ）アクリレート、１−または２−ナフチルメチル（メタ）アクリレート、ジシクロペンタニル（メタ）アクリレート、ジシクロペンタニルオキシエチル（メタ）アクリレート、イソボロニル（メタ）アクリレート、アダマンチル（メタ）アクリレート、ベンジル（メタ）アクリレート、１−または２−ナフチル（メタ）アクリレート、１−または２−ナフチルメチル（メタ）アクリレート、キシリレンジ（メタ）アクリレート、フェナントレニル（メタ）アクリレート、フェナントレニルメチル（メタ）アクリレート、９−（４−（（メタ）アクリロイルオキシ）フェニル）−９−（４−メトキシフェニル）フルオレン、９−（４−（（メタ）アクリロイルオキシエトキシ）フェニル）−９−（４−（ヒドロキシエトキシ）フェニル）フルオレン、９，９−ビス（４−（（メタ）アクリロイルオキシ）フェニル）フルオレン、９，９−ビス（４−（（メタ）アクリロイルオキシエトキシ）フェニル）フルオレンなどが挙げられる。
【００４３】
上記（メタ）アクリレート化合物のうち、アクリレート化合物の方が硬化性の観点から好ましい。
【００４４】
また、上記シリコン原子を有する重合性化合物としては３−トリス（トリメチルシリルオキシ）シリルプロピル（メタ）アクリレート、トリメチルシリルエチル（メタ）アクリレート、ポリジメチルシロキサンで置換されたアルキル（メタ）アクリレート、ポリジメチルシロキサン構造を有するジ（メタ）アクリレートなどが挙げられる。
【００４５】
上記フッ素原子を有する重合性化合物としては、トリフルオロエチル（メタ）アクリレート、ペンタフルオロエチル（メタ）アクリレート、（パーフルオロブチル）エチル（メタ）アクリレート、パーフルオロブチル−ヒドロキシプロピル（メタ）アクリレート、（パーフルオロヘキシル）エチル（メタ）アクリレート、オクタフルオロペンチル（メタ）アクリレート、パーフルオロオクチルエチル（メタ）アクリレート、テトラフルオロプロピル（メタ）アクリレート、ヘキサフルオロプロピル（メタ）アクリレート等のフッ素原子を有する単官能重合性化合物などが挙げられる。
【００４６】
上記オキシラン環を有する化合物（エポキシ化合物）としては、例えば、多塩基酸のポリグリシジルエステル類、多価アルコールのポリグリシジルエーテル類、ポリオキシアルキレングリコールのポリグリシジルエーテル類、芳香族ポリオールのポリグリシジルエテーテル類、芳香族ポリオールのポリグリシジルエーテル類の水素添加化合物類、ウレタンポリエポキシ化合物およびエポキシ化ポリブタジエン類等を挙げることができる。これらの化合物は、その一種を単独で使用することもできるし、また、その二種以上を混合して使用することもできる。
【００４７】
本実施形態に好ましく使用することのできる上記オキシラン環を有する化合物（エポキシ化合物）としては、例えばビスフェノールＡジグリシジルエーテル、ビスフェノールＦジグリシジルエーテル、ビスフェノールＳジグリシジルエーテル、臭素化ビスフェノールＡジグリシジルエーテル、臭素化ビスフェノールＦジグリシジルエーテル、臭素化ビスフェノールＳジグリシジルエーテル、水添ビスフェノールＡジグリシジルエーテル、水添ビスフェノールＦジグリシジルエーテル、水添ビスフェノールＳジグリシジルエーテル、１，４−ブタンジオールジグリシジルエーテル、１，６−ヘキサンジオールジグリシジルエーテル、グリセリントリグリシジルエーテル、トリメチロールプロパントリグリシジルエーテル、ポリエチレングリコールジグリシジルエーテル、ポリプロピレングリコールジグリシジルエーテル類；エチレングリコール、プロピレングリコール、グリセリンなどの脂肪族多価アルコールに一種または二種以上のアルキレンオキサイドを付加することにより得られるポリエーテルポリオールのポリグリシジルエーテル類；脂肪族長鎖二塩基酸のジグリシジルエステル類；脂肪族高級アルコールのモノグリシジルエーテル類；フェノール、クレゾール、ブチルフェノールまたはこれらにアルキレンオキサイドを付加して得られるポリエーテルアルコールのモノグリシジルエーテル類；高級脂肪酸のグリシジルエステル類などを挙げることができる。
【００４８】
これらの中で特に、ビスフェノールＡジグリシジルエーテル、ビスフェノールＦジグリシジルエーテル、水添ビスフェノールＡジグリシジルエーテル、水添ビスフェノールＦジグリシジルエーテル、１，４−ブタンジオールジグリシジルエーテル、１，６−ヘキサンジオールジグリシジルエーテル、グリセリントリグリシジルエーテル、トリメチロールプロパントリグリシジルエーテル、ネオペンチルグリコールジグリシジルエーテル、ポリエチレングリコールジグリシジルエーテル、ポリプロピレングリコールジグリシジルエーテルが好ましい。
【００４９】
グリシジル基含有化合物として好適に使用できる市販品としては、ＵＶＲ−６２１６（ユニオンカーバイド社製）、グリシドール、ＡＯＥＸ２４、サイクロマーＡ２００、（以上、ダイセル化学工業（株）製）、エピコート８２８、エピコート８１２、エピコート１０３１、エピコート８７２、エピコートＣＴ５０８（以上、油化シェル（株）製）、ＫＲＭ−２４００、ＫＲＭ−２４１０、ＫＲＭ−２４０８、ＫＲＭ−２４９０、ＫＲＭ−２７２０、ＫＲＭ−２７５０（以上、旭電化工業（株）製）などを挙げることができる。これらは、一種単独で、または二種以上組み合わせて用いることができる。
【００５０】
また、重合性化合物として、ビニルエーテル化合物も採用できる。ビニルエーテル化合物は公知のものを適宜選択することができ、例えば、２−エチルヘキシルビニルエーテル、ブタンジオール−１，４−ジビニルエーテル、ジエチレングリコールモノビニルエーテル、ジエチレングリコールモノビニルエーテル、エチレングリコールジビニルエーテル、トリエチレングリコールジビニルエーテル、１，２−プロパンジオールジビニルエーテル、１，３−プロパンジオールジビニルエーテル、１，３−ブタンジオールジビニルエーテル、１，４−ブタンジオールジビニルエーテル、テトラメチレングリコールジビニルエーテル、ネオペンチルグリコールジビニルエーテル、トリメチロールプロパントリビニルエーテル、トリメチロールエタントリビニルエーテル、ヘキサンジオールジビニルエーテル、テトラエチレングリコールジビニルエーテル、ペンタエリスリトールジビニルエーテル、ペンタエリスリトールトリビニルエーテル、ペンタエリスリトールテトラビニルエーテル、ソルビトールテトラビニルエーテル、ソルビトールペンタビニルエーテル、エチレングリコールジエチレンビニルエーテル、トリエチレングリコールジエチレンビニルエーテル、エチレングリコールジプロピレンビニルエーテル、トリエチレングリコールジエチレンビニルエーテル、トリメチロールプロパントリエチレンビニルエーテル、トリメチロールプロパンジエチレンビニルエーテル、ペンタエリスリトールジエチレンビニルエーテル、ペンタエリスリトールトリエチレンビニルエーテル、ペンタエリスリトールテトラエチレンビニルエーテル、１，１，１−トリス〔４−（２−ビニロキシエトキシ）フェニル〕エタン、ビスフェノールＡジビニロキシエチルエーテルなどが挙げられる。
【００５１】
本実施形態で用いる重合性化合物としては、プロペニルエーテルおよびブテニルエーテルを用いることもできる。上記プロペニルエーテルまたはブテニルエーテルとしては、例えば１−ドデシル−１−プロペニルエーテル、１−ドデシル−１−ブテニルエーテル、１−ブテノキシメチル−２−ノルボルネン、１−４−ジ（１−ブテノキシ）ブタン、１，１０−ジ（１−ブテノキシ）デカン、１，４−ジ（１−ブテノキシメチル）シクロヘキサン、ジエチレングリコールジ（１−ブテニル）エーテル、１，２，３−トリ（１−ブテノキシ）プロパン、プロペニルエーテルプロピレンカーボネート等が挙げられる。
【００５２】
また、モールドとの剥離性や塗布性を向上させる目的で、トリフルオロエチル（メタ）アクリレート、ペンタフルオロエチル（メタ）アクリレート、（パーフルオロブチル）エチル（メタ）アクリレート、パーフルオロブチル−ヒドロキシプロピル（メタ）アクリレート、（パーフルオロヘキシル）エチル（メタ）アクリレート、オクタフルオロペンチル（メタ）アクリレート、パーフルオロオクチルエチル（メタ）アクリレート、テトラフルオロプロピル（メタ）アクリレート等のフッ素原子を有する化合物も併用することができる。
【００５３】
これらの中で特に、硬化性やエッチング耐性などの観点から、パターン膜４を作製するための光硬化性の被インプリント剤に用いる重合性化合物としては、芳香族炭化水素構造および／または脂環式炭化水素構造を有する（メタ）アクリレート、シリコン原子を有する（メタ）アクリレート、フッ素原子を有する（メタ）アクリレートなどが特に好ましい。
【００５４】
感光性の被インプリント剤に用いられる光重合開始剤としては、光照射により上述の重合性化合物を重合する活性種を発生する化合物であればいずれのものでも用いることができる。光重合開始剤としては、カチオン重合開始剤、ラジカル重合開始剤が好ましく、光重合開始剤は単一種または複数種を併用してもよい。
【００５５】
光重合開始剤の含有量は、溶剤を除く全組成物中、例えば、０．０１質量％〜１５質量％であることが好ましく、より好ましくは０．１質量％〜１２質量％であり、さらに好ましくは０．２質量％〜７質量％である。２種類以上の光重合開始剤を用いる場合は、その合計量が前記範囲となる。
【００５６】
光重合開始剤の含有量が０．０１質量％以上であると、感度（速硬化性）、解像性、ラインエッジラフネス性、塗膜強度が向上する傾向にあり好ましい。一方、光重合開始剤の含有量を１５質量％以下とすると、光透過性、着色性、取り扱い性などが向上する傾向にあり、好ましい。これまで、染料および／または顔料を含むインクジェット用組成物や液晶ディスプレイカラーフィルタ用組成物においては、好ましい光重合開始剤および／または光酸発生剤の添加量が種々検討されてきた。しかし、ナノインプリント用等の硬化性組成物についての好ましい光重合開始剤および／または光酸発生剤の添加量については報告されていない。すなわち、染料および／または顔料を含む系では、これらがラジカルトラップ剤として働くことがあり、光重合性、感度に影響を及ぼす。その点を考慮して、これらの用途では、光重合開始剤の添加量が最適化される。
【００５７】
一方で、本実施形態のインプリント硬化性組成物では、染料および／または顔料は必須成分でなく、光重合開始剤の最適範囲がインクジェット用組成物や液晶ディスプレイカラーフィルタ用組成物等の分野のものとは異なる場合がある。
【００５８】
本実施形態で使用されるラジカル光重合開始剤としては、アシルホスフィンオキシド系化合物、オキシムエステル系化合物が硬化感度、吸収特性の観点から好ましい。カチオン重合開始剤としてはスルホニウム塩化合物、ヨードニウム塩化合物が好ましい。本実施形態で使用されるラジカル光重合開始剤は、例えば、市販されている開始剤を用いることができる。これらの例としては、例えば、特開平２００８−１０５４１４号公報の段落番号００９１に記載のものを好ましく採用することができる。
【００５９】
パターン膜４に用いられる被インプリント剤の硬化性組成物には、種々の必要に応じて、溶剤を用いることができる。ここで、本明細書中において、「溶剤」には、上記重合性単量体は含まれない。すなわち、本明細書中において、「溶剤」は、上記重合性官能基を有しない。特に膜厚５００ｎｍ以下のパターンを形成する際には溶剤を含有していることが好ましい。好ましい溶剤としては常圧における沸点が８０℃〜２００℃の溶剤である。溶剤の種類としては組成物を溶解可能な溶剤であればいずれも用いることができるが、好ましくはエステル構造、ケトン構造、水酸基、エーテル構造のいずれか１つ以上を有する溶剤である。具体的に、好ましい溶剤としてはプロピレングリコールモノメチルエーテルアセテート、シクロヘキサノン、２−ヘプタノン、ガンマブチロラクトン、プロピレングリコールモノメチルエーテル、乳酸エチルから選ばれる単独あるいは混合溶剤であり、プロピレングリコールモノメチルエーテルアセテートを含有する溶剤が塗布均一性の観点で最も好ましい。
【００６０】
上記硬化性組成物中における上記溶剤の含有量は、溶剤を除く成分の粘度、塗布性、目的とする膜厚によって最適に調整されるが、塗布性改善の観点から、全組成物中０質量％〜９９質量％が好ましく、０質量％〜９７質量％がさらに好ましい。特に膜厚５００ｎｍ以下のパターンをスピン塗布などの方法で形成する際には２０質量％〜９９質量％が好ましく、４０質量％〜９９質量％がさらに好ましく、７０質量％〜９８質量％が特に好ましい。
【００６１】
上記硬化性組成物では、架橋密度をさらに高める目的で、上記多官能の重合性化合物よりもさらに分子量の大きい多官能オリゴマーを、本実施形態の目的を達成する範囲で配合することもできる。光ラジカル重合性を有する多官能オリゴマーとしてはポリエステルアクリレート、ウレタンアクリレート、ポリエーテルアクリレート、エポキシアクリレート等の各種アクリレートオリゴマーが挙げられる。オリゴマー成分の添加量としては組成物の溶剤を除く成分に対し、０質量％〜３０質量％が好ましく、より好ましくは０質量％〜２０質量％、さらに好ましくは０質量％〜１０質量％、最も好ましくは０質量％〜５質量％である。
【００６２】
上記硬化性組成物は、ドライエッチング耐性、インプリント適性、硬化性等の改良を観点からも、さらにポリマー成分を含有していてもよい。上記ポリマー成分としては側鎖に重合性官能基を有するポリマーが好ましい。上記ポリマー成分の重量平均分子量としては、重合性化合物との相溶性の観点から、２０００〜１０００００が好ましく、５０００〜５００００がさらに好ましい。ポリマー成分の添加量としては組成物の溶剤を除く成分に対し、０質量％〜３０質量％が好ましく、より好ましくは０質量％〜２０質量％、さらに好ましくは０質量％〜１０質量％、最も好ましくは２質量％以下である。本実施形態の組成物において溶剤を除く成分中、分子量２０００以上の化合物の含有量が３０質量％以下であると、パターン形成性が向上することからは、該成分は、少ない方が好ましく、界面活性剤や微量の添加剤を除き、樹脂成分を含まないことが好ましい。
【００６３】
上記硬化性組成物には上記成分の他に必要に応じて離型剤、シランカップリング剤、紫外線吸収剤、光安定剤、老化防止剤、可塑剤、密着促進剤、熱重合開始剤、着色剤、エラストマー粒子、光酸増殖剤、光塩基発生剤、塩基性化合物、流動調整剤、消泡剤、分散剤等を添加してもよい。
【００６４】
上記硬化性組成物は、上述の各成分を混合して調製することができる。硬化性組成物の混合および溶解は、通常、０℃〜１００℃の範囲で行われる。また、上記各成分を混合した後、例えば、孔径０．００３μｍ〜５．０μｍのフィルターで濾過することが好ましい。濾過は、多段階で行ってもよいし、多数回繰り返してもよい。また、濾過した液を再濾過することもできる。濾過に使用するフィルターの材質は、ポリエチレン樹脂、ポリプロピレン樹脂、フッソ樹脂、ナイロン樹脂などのものが使用できるが特に限定されるものではない。
【００６５】
上記硬化性組成物は、溶剤を除く全成分の混合液の粘度が１００ｍＰａ・ｓ以下であることが好ましく、より好ましくは１ｍＰａ・ｓ〜７０ｍＰａ・ｓ、さらに好ましくは２ｍＰａ・ｓ〜５０ｍＰａ・ｓ、最も好ましくは３ｍＰａ・ｓ〜３０ｍＰａ・ｓである。
【００６６】
なお、本実施形態において「光」には、紫外、近紫外、遠紫外、可視、赤外等の領域の波長の光や、電磁波だけでなく、放射線も含まれる。上記放射線には、例えばマイクロ波、電子線、ＥＵＶ、Ｘ線が含まれる。また２４８ｎｍエキシマレーザー、１９３ｎｍエキシマレーザー、１７２ｎｍエキシマレーザーなどのレーザー光も用いることができる。これらの光は、光学フィルターを通したモノクロ光（単一波長光）を用いてもよいし、複数の波長の異なる光（複合光）でもよい。露光は、多重露光も可能であり、膜強度、エッチング耐性を高めるなどの目的でパターン形成した後、全面露光することも可能である。
【００６７】
パターン膜４を光ナノインプリント法により作製する際には、モールド材および／またはダミー基板２の少なくとも一方に、光透過性の材料を選択する。本実施形態に適用される光インプリントリソグラフ法では、ダミー基板２の上に感光性インプリント剤組成物を適用してパターン形成層を形成し、この表面に光透過性のモールドを押接し、モールドの裏面から光を照射し、上記パターン形成層を硬化させる。また、光透過性のダミー基板２上に本実施形態の感光性被インプリント剤の組成物を適用し、モールドを押し当て、ダミー基板２の裏面から光を照射し、インプリント用硬化性組成物を硬化させることもできる。
【００６８】
上記光照射は、モールドを付着させた状態で行ってもよいし、モールドの剥離後に行ってもよいが、微細パターン形成のために低粘度の感光性被インプリント剤の組成生物を用いる場合には、モールドを密着させた状態で行うのが好ましい。
【００６９】
本実施形態で用いることのできるモールドは、転写されるべきパターンを有するモールドが使われる。上記モールド上のパターンは、例えば、フォトリソグラフ法や電子線描画法やセルフアッセンブリ法等によって、所望する加工精度に応じてパターンが形成できる。しかし、本実施形態では、モールドパターンの形成方法は特に制限されない。
【００７０】
光透明性モールドの材質としては、例えば、ガラス、石英、ＰＭＭＡ、ポリカーボネート樹脂、ゼオノア樹脂などの光透明性樹脂、透明金属蒸着膜、ポリジメチルシロキサンなどの柔軟膜等が例示される。
【００７１】
モールドの形状も特に制約されるものではなく、板状モールド、ロール状モールドのどちらでもよい。ロール状モールドは、特に転写の連続生産性が必要な場合に適用される。
【００７２】
透明性のダミー基板２の材料としては、例えば、石英、ガラス、ポリカーボネートフィルム等のポリマー基板などが挙げられる。
【００７３】
また、透明性のダミー基板２の材料としては、例えば、石英、ガラス、ポリカーボネート、ゼオノア、ポリイミド等の樹脂基板などが挙げられる。
【００７４】
次の工程で、ダミー基板２上に作製したパターン膜４をテンプレート６として用い、インプリント法でパターン膜４を被加工基板１２の被インプリント剤１４に転写する際には（図１（ｃ））、量産性などを考慮すると光インプリント法でパターン膜４を転写することが望ましく、そのためにはダミー基板２が光透明性であることが望ましい。その場合には、パターン膜４を作製するモールドは不透明であってもかまわない。
【００７５】
パターン膜４を作製するためのモールドとしては、硬化性組成物とモールド表面との剥離性を向上させるために離型処理を行ったものを用いてもよい。このようなモールドとしては、シリコン系やフッソ系などのシランカップリング剤による処理を行ったもの、例えば、ダイキン工業（株）製のオプツールＤＳＸや、住友スリーエム（株）製のＮｏｖｅｃ  ＥＧＣ−１７２０等、市販の離型剤も好適に用いることができる。
【００７６】
光ナノインプリント法を用いてパターン膜４の作製を行う場合、通常、モールド圧力を１０気圧以下で行うのが好ましい。モールド圧力を１０気圧以下とすることにより、モールドや基板が変形しにくくパターン精度が向上する傾向にある。また、加圧が低いため装置を縮小できる傾向にある点からも好ましい。モールド圧力は、モールド凸部の硬化性組成物の残膜が少なくなる範囲で、モールド転写の均一性が確保できる領域を選択することが好ましい。
【００７７】
光ナノインプリント法を用いてパターン膜４の作製法中、上記パターン形成層に光を照射する工程における光照射の照射量は、硬化に必要な照射量よりも十分大きければよい。硬化に必要な照射量は、硬化性組成物の不飽和結合の消費量や硬化膜のタッキネスを調べて適宜決定される。
【００７８】
また、光照射の際の基板温度は、通常、室温で行われるが、反応性を高めるために加熱をしながら光照射してもよい。光照射の前段階として、真空状態にしておくと、気泡混入防止、酸素混入による反応性低下の抑制、モールドと硬化性組成物との密着性向上に効果がある。このため、真空状態で光照射してもよい。また、パターン形成方法中、光照射時における好ましい真空度は、１０−１Ｐａから常圧の範囲である。
【００７９】
光ナノインプリント法を用いてパターン膜４の作製を行う場合、感光性被インプリント剤の組成物を硬化させるために用いられる光は特に限定されず、例えば、高エネルギー電離放射線、近紫外、遠紫外、可視、赤外等の領域の波長の光または放射線が挙げられる。高エネルギー電離放射線源としては、例えば、コッククロフト型加速器、ハンデグラーフ型加速器、リニヤーアクセレーター、ベータトロン、サイクロトロン等の加速器によって加速された電子線が工業的に最も便利且つ経済的に使用される。しかし、その他に放射性同位元素や原子炉等から放射されるγ線、Ｘ線、α線、中性子線、陽子線等の放射線も使用できる。紫外線源としては、例えば、紫外線螢光灯、低圧水銀灯、高圧水銀灯、超高圧水銀灯、キセノン灯、炭素アーク灯、太陽灯等が挙げられる。放射線には、例えばマイクロ波、ＥＵＶ（Extreme Ultra-Violet）が含まれる。また、ＬＥＤ(Light Emitting Diode)、半導体レーザー光、あるいは２４８ｎｍのＫｒＦエキシマレーザー光や、１９３ｎｍＡｒＦエキシマレーザーなどの半導体の微細加工で用いられているレーザー光も本実施形態に好適に用いることができる。これらの光は、モノクロ光を用いてもよいし、複数の波長の異なる光（ミックス光）でもよい。
【００８０】
露光に際しては、露光照度を１ｍＷ／ｃｍ２〜５０ｍＷ／ｃｍ２の範囲にすることが望ましい。１ｍＷ／ｃｍ２以上とすることにより、露光時間を短縮することができるため生産性が向上し、５０ｍＷ／ｃｍ２以下とすることにより、副反応が生じることによる永久膜の特性の劣化を抑止できる傾向にあり好ましい。露光量は５ｍＪ／ｃｍ２〜１０００ｍＪ／ｃｍ２の範囲にすることが望ましい。５ｍＪ／ｃｍ２未満では、露光マージンが狭くなり、光硬化が不十分となりモールドへの未反応物の付着などの問題が発生しやすくなる。一方、１０００ｍＪ／ｃｍ２を超えると組成物の分解による永久膜の劣化の恐れが生じる。
【００８１】
さらに、露光に際しては、酸素によるラジカル重合の阻害を防ぐため、チッソやアルゴンなどの不活性ガスを流して、酸素濃度を１００ｍｇ／Ｌ未満に制御してもよい。
【００８２】
また、光照射によりパターン形成層を硬化させた後、必要に応じて硬化させたパターンに熱を加えてさらに硬化させる工程を含んでいてもよい。
【００８３】
モールドを剥離することにより、ダミー基板２上にインプリント法により高いエッチング特性を有するパターン膜４を作製できる。
【００８４】
次に、室温ナノインプリント法による、パターン膜４の作製方法を説明する。
【００８５】
パターン膜４を作製するための被インプリント剤として室温被インプリント剤を用い、室温においてプレスを行う室温インプリント法を採用する。ここで室温とは、０℃以上、５０℃以下の温度であることを意味する。この室温インプリント用レジストとしては、ゾルまたはゲル系材料が用いられ、シロキサンを溶媒に溶かしたＳＯＧが好ましく用いられる。ＳＯＧに用いられるシロキサンとしてはシリカガラス、アルキルシロキサンポリマー、アルキルシルセスキオキサンポリマー、水素化シルセスキオキサンポリマー、水素化アルキルシルセスキオキサンポリマーを挙げることができ、溶媒としてはメタノール、エタノールなどのアルコール類、アセチルアセトンなどのケトン類、低級アルキルエステルなどのエステル類を挙げることができる。
【００８６】
本実施形態に適用される室温インプリント法では、ダミー基板２の上に室温被インプリント剤を適用してパターン形成層を形成し、この表面にモールドを押接し、上記パターン形成層を硬化させる。また、モールド上に室温被インプリント剤を適用し、ダミー基板２を押し当て、上記パターン形成層を硬化させてもよい。
【００８７】
上記パターン形成層の硬化は、モールドを付着させた状態で行う。モールドの押し付け圧力は一般的には１ＭＰａ〜数十ＭＰａ程度で、硬化時間は数分〜１時間程度である。硬化は室温程度で充分であるが、必要に応じてモールド付着時やモールド剥離後に、５０〜１５０℃で加熱して、硬化を促進させても良い。
【００８８】
本実施形態で用いることのできるモールドは、転写されるべきパターンを有するモールドが使われる。上記モールド上のパターンは、例えば、フォトリソグラフ法や電子線描画法やセルフアッセンブリ法等によって、所望する加工精度に応じてパターンが形成できるが、本実施形態では、モールドパターン形成方法は特に制限されない。
【００８９】
光透明性モールドの材質としては、例えば、ガラス、Ｎｉ、Ｃｕ、Ｃｒ、Ｆｅなどの金属、石英、ＰＭＭＡ、ポリカーボネート樹脂、ゼオノア樹脂などの光透明性樹脂、透明金属蒸着膜、フッ素系樹脂やポリジメチルシロキサンなどの柔軟膜等が例示される。
【００９０】
モールドの形状も特に制約されるものではなく、板状モールド、ロール状モールドのどちらでもよい。ロール状モールドは、特に転写の連続生産性が必要な場合に適用される。
【００９１】
室温インプリント法に用いられるダミー基板２の材料としては、例えば、石英、ガラス、ポリカーボネート、ゼオノア、ポリイミド等の樹脂基板などの光透過性の高い透明基板が望ましい。
【００９２】
また、本実施形態のインプリント方法においては、プレス工程を減圧下で行うことが好ましい。プレス工程を減圧下で行うことは、プレス工程の前に減圧工程を設け、プレス工程の後に大気開放工程を設けることで達成できる。プレス時の気圧は１０Ｐａ〜５０００Ｐａ、より好ましくは１００Ｐａ〜１０００Ｐａとすることが好ましい。減圧にすることで溶媒を揮散させることができ、ボイド欠陥をなくすことができる。
【００９３】
（パターン膜４の転写工程）
次に、インプリント法によるパターン膜４の転写工程について説明する。
【００９４】
本実施形態では、ダミー基板２上にパターン膜４を作製したテンプレート・モールド６と、被加工基板１２の間に、エッチング特性の低い未硬化の被インプリント剤１４を設置して、接着層を形成する。そして、この接着層の表面にモールド６のパターン膜４の面を押接し、被インプリント剤１４からなる接着層を硬化する。ダミー基板２をパターン膜４との接着面から剥離し、被加工基板１２上に被インプリント剤１４によりパターン膜４を接着転写した基板を作製することができる。
【００９５】
具体的には、被加工基板１２上に被インプリント剤１４を設置し、膜厚調整のために希釈溶媒等溶媒等を用いた場合には必要に応じて乾燥させて、接着層を作製する。そして、ダミー基板２上にパターン膜４を作製したテンプレート・モールド６を押接し、被インプリント剤１４を硬化させる。被インプリント剤１４の硬化は、熱硬化、光照射による硬化、室温硬化などにより行う。また、モールド６のパターン膜４に被インプリント剤１４を適用し、被加工基板１２を押接し、被インプリント剤１４を硬化させてもよい。被インプリント剤１４を硬化させることにより固化させパターン膜４を被加工基板１２上に接着する。その後、ダミー基板２をパターン膜４との接着面から剥離し、被加工基板１２上に被インプリント剤１４によりパターン膜４を接着転写した基板を作製する。
【００９６】
被インプリント剤を基板上に適用する方法としては、一般によく知られた適用方法、通常は塗布を採用でき、例えば、ディップコート法、エアーナイフコート法、カーテンコート法、ワイヤーバーコート法、グラビアコート法、エクストルージョンコート法、スピンコート方法、スリットスキャン法、あるいはインクジェット法などにより基板上に塗膜あるいは液滴を設置することができる。また、本実施形態においては、被インプリント剤の組成物からなるパターン形成層の膜厚は、使用する用途によって異なるが、１ｎｍ〜１０μｍ程度である。
【００９７】
また、本実施形態のパターン形成方法においては、パターン膜４を接着するために、パターン形成層の表面にモールド６を押接する。これにより、モールドの押圧表面に予め形成された微細なパターンをパターン形成層に転写することができる。この微細な凹凸パターンを有するパターン形成層を熱硬化、光照射により硬化、室温硬化などによりパターン形成層を固化させる。その後、モールド６を剥離して、パターン膜４をダミー基板２上に作製する。この際、被インプリント剤１４がパターン膜４の微細な凹パターン部内まで完全に充填される必要はなく、凸パターンが被加工基板１２に接着されているだけでもよい。これは下記のエッチング工程で、凸部のパターンはレジストマスクとしてパターンを残すことを必要とする部分であるが、凹部はエッチングで除去する部分のため、接着転写時に空孔ができていてもさほど影響しないためである。
【００９８】
パターン膜接着転写用のインプリント法としては、光重合性モノマーまたはオリゴマーを用いた光ナノインプリント法、室温硬化の接着材を用いた室温インプリント法が望ましく、量産性の観点から光インプリント法で作製することが特に望ましい。
【００９９】
光インプリント法でパターン膜４を接着転写する場合には、被インプリント剤１４として光硬化性の被インプリント剤を用いる。光硬化性の被インプリント剤は、重合性化合物に光重合開始剤を加え、必要に応じて有機溶媒で希釈した感光性組成物である。
【０１００】
重合性化合物としては、例えば、エチレン性不飽和結合含有基を１〜６個有する重合性不飽和単量体、オキシラン環を有する化合物（エポキシ化合物）、イソシアネート化合物などが例示される。
【０１０１】
上記エチレン性不飽和結合含有基を１〜６個有する重合性不飽和単量体（１〜６官能の重合性不飽和単量体）としては、例えば、２−アクリロイロキシエチルフタレート、２−アクリロイロキシ２−ヒドロキシエチルフタレート、２−アクリロイロキシエチルヘキサヒドロフタレート、２−アクリロイロキシプロピルフタレート、２−エチル−２−ブチルプロパンジオールアクリレート、２−エチルヘキシル（メタ）アクリレート、２−エチルヘキシルカルビトール（メタ）アクリレート、２−ヒドロキシブチル（メタ）アクリレート、２−ヒドロキシエチル（メタ）アクリレート、２−ヒドロキシプロピル（メタ）アクリレート、２−メトキシエチル（メタ）アクリレート、３−メトキシブチル（メタ）アクリレート、４−ヒドロキシブチル（メタ）アクリレート、アクリル酸ダイマー、ベンジル（メタ）アクリレート、１−または２−ナフチル（メタ）アクリレート、ブタンジオールモノ（メタ）アクリレート、ブトキシエチル（メタ）アクリレート、ブチル（メタ）アクリレート、セチル（メタ）アクリレート、エチレンオキシド変性（以下「ＥＯ」という。）クレゾール（メタ）アクリレート、ジプロピレングリコール（メタ）アクリレート、エトキシ化フェニル（メタ）アクリレート、エチル（メタ）アクリレート、イソアミル（メタ）アクリレート、イソブチル（メタ）アクリレート、イソオクチル（メタ）アクリレート、シクロヘキシル（メタ）アクリレート、イソボルニル（メタ）アクリレート、ジシクロヘンタニル（メタ）アクリレート、ジシクロペンタニルオキシエチル（メタ）アクリレート、イソミリスチル（メタ）アクリレート、ラウリル（メタ）アクリレート、メトキシジプロピレングリコール（メタ）アクリレート、メトキシトリプロピレングリコール（メタ）アクリレート、メトキシポリエチレングリコール（メタ）アクリレート、メトキシトリエチレングリコール（メタ）アクリレート、メチル（メタ）アクリレート、ネオペンチルグリコールベンゾエート（メタ）アクリレート、ノニルフェノキシポリエチレングリコール（メタ）アクリレート、ノニルフェノキシポリプロピレングリコール（メタ）アクリレート、オクチル（メタ）アクリレート、パラクミルフェノキシエチレングリコール（メタ）アクリレート、エピクロロヒドリン（以下「ＥＣＨ」という）変性フェノキシアクリレート、フェノキシエチル（メタ）アクリレート、フェノキシジエチレングリコール（メタ）アクリレート、フェノキシヘキサエチレングリコール（メタ）アクリレート、フェノキシテトラエチレングリコール（メタ）アクリレート、ポリエチレングリコール（メタ）アクリレート、ポリエチレングリコール−ポリプロピレングリコール（メタ）アクリレート、ポリプロピレングリコール（メタ）アクリレート、ステアリル（メタ）アクリレート、ＥＯ変性コハク酸（メタ）アクリレート、ｔｅｒｔ−ブチル（メタ）アクリレート、トリブロモフェニル（メタ）アクリレート、ＥＯ変性トリブロモフェニル（メタ）アクリレート、トリドデシル（メタ）アクリレート、ｐ−イソプロペニルフェノール、スチレン、α−メチルスチレン、アクリロニトリル、ジエチレングリコールモノエチルエーテル（メタ）アクリレ���ト、ジメチロールジシクロペンタンジ（メタ）アクリレート、ジ（メタ）アクリル化イソシアヌレート、１，３−ブチレングリコールジ（メタ）アクリレート、１，４−ブタンジオールジ（メタ）アクリレート、ＥＯ変性１，６−ヘキサンジオールジ（メタ）アクリレート、ＥＣＨ変性１，６−ヘキサンジオールジ（メタ）アクリレート、アリロキシポリエチレングリコールアクリレート、１，９−ノナンジオールジ（メタ）アクリレート、ＥＯ変性ビスフェノールＡジ（メタ）アクリレート、ＰＯ変性ビスフェノールＡジ（メタ）アクリレート、変性ビスフェノールＡジ（メタ）アクリレート、ＥＯ変性ビスフェノールＦジ（メタ）アクリレート、ＥＣＨ変性ヘキサヒドロフタル酸ジアクリレート、ヒドロキシピバリン酸ネオペンチルグリコールジ（メタ）アクリレート、ネオペンチルグリコールジ（メタ）アクリレート、ＥＯ変性ネオペンチルグリコールジアクリレート、プロピレンオキシド（以後「ＰＯ」という。）変性ネオペンチルグリコールジアクリレート、カプロラクトン変性ヒドロキシピバリン酸エステルネオペンチルグリコール、ステアリン酸変性ペンタエリスリトールジ（メタ）アクリレート、ＥＣＨ変性フタル酸ジ（メタ）アクリレート、ポリ（エチレングリコール−テトラメチレングリコール）ジ（メタ）アクリレート、ポリ（プロピレングリコール−テトラメチレングリコール）ジ（メタ）アクリレート、ポリエステル（ジ）アクリレート、ポリエチレングリコールジ（メタ）アクリレート、ポリプロピレングリコールジ（メタ）アクリレート、ＥＣＨ変性プロピレングリコールジ（メタ）アクリレート、シリコーンジ（メタ）アクリレート、トリエチレングリコールジ（メタ）アクリレート、テトラエチレングリコールジ（メタ）アクリレート、ジメチロールトリシクロデカンジ（メタ）アクリレート、ネオペンチルグリコール変性トリメチロールプロパンジ（メタ）アクリレート、トリプロピレングリコールジ（メタ）アクリレート、ＥＯ変性トリプロピレングリコールジ（メタ）アクリレート、トリグリセロールジ（メタ）アクリレート、ジプロピレングリコールジ（メタ）アクリレート、ジビニルエチレン尿素、ジビニルプロピレン尿素、ＥＣＨ変性グリセロールトリ（メタ）アクリレート、ＥＯ変性グリセロールトリ（メタ）アクリレート、ＰＯ変性グリセロールトリ（メタ）アクリレート、ペンタエリスリトールトリアクリレート、ＥＯ変性リン酸トリアクリレート、トリメチロールプロパントリ（メタ）アクリレート、カプロラクトン変性トリメチロールプロパントリ（メタ）アクリレート、ＥＯ変性トリメチロールプロパントリ（メタ）アクリレート、ＰＯ変性トリメチロールプロパントリ（メタ）アクリレート、トリス（アクリロキシエチル）イソシアヌレート、ジペンタエリスリトールヘキサ（メタ）アクリレート、カプロラクトン変性ジペンタエリスリトールヘキサ（メタ）アクリレート、ジペンタエリスリトールヒドロキシペンタ（メタ）アクリレート、アルキル変性ジペンタエリスリトールペンタ（メタ）アクリレート、ジペンタエリスリトールポリ（メタ）アクリレート、アルキル変性ジペンタエリスリトールトリ（メタ）アクリレート、ジトリメチロールプロパンテトラ（���タ）アクリレート、ペンタエリスリトールエトキシテトラ（メタ）アクリレート、ペンタエリスリトールテトラ（メタ）アクリレート、トリス（（メタ）アクリロイルオキシエトキシメチル）ホスフィンオキシド、テトラヒドロフラニルメチル（メタ）アクリレート、２−エチル−２−メチル−４−（（メタ）アクリロイルオキシメチル）−１，３−ジオキソラン、２，２−ジメチル−４−（（メタ）アクリロイルオキシメチル）−１，３−ジオキソラン、２，２−ペンタメチレン−４−（（メタ）アクリロイルオキシメチル）−１，３−ジオキソラン、３−エチル−３−（（メタ）アクリロイルオキシメチル）オキセタン、３−（（メタ）アクリロイルオキシ）テトラヒドロフラン−２−オンなどが例示される。
【０１０２】
被インプリント剤１４はエッチング時に速やかに除去されることが望ましく、エッチング耐性が低いことが望ましい。そのため、被インプリント剤１４として用いるエチレン性不飽和結合含有基を１〜６個有する重合性不飽和単量体（１〜６官能の重合性不飽和単量体）としては、芳香族炭化水素構造および／または脂環式炭化水素構造を有さない（メタ）アクリレートが好ましい。また、被加工基板１２との接着性を向上させるために、テトラヒドロフラン環、１，３−ジオキソラン環、γ−ブチロラクトン（テトラヒドロフラン−２−オン）、オキセタンなどの含酸素複素環骨格やトリアルキルホスフィンオキシド骨格などを有していることが望ましい。
【０１０３】
被インプリント剤１４に用いられる、エチレン性不飽和結合含有基を１〜６個有する重合性不飽和単量体（１〜６官能の重合性不飽和単量体）としては、テトラヒドロフラニルメチル（メタ）アクリレート、２−エチル−２−メチル−４−（（メタ）アクリロイルオキシメチル）−１，３−ジオキソラン、２，２−ジメチル−４−（（メタ）アクリロイルオキシメチル）−１，３−ジオキソラン、２，２−ペンタメチレン−４−（（メタ）アクリロイルオキシメチル）−１，３−ジオキソラン、３−エチル−３−（（メタ）アクリロイルオキシメチル）オキセタン、３−（（メタ）アクリロイルオキシ）テトラヒドロフラン−２−オン、トリス（（メタ）アクリロイルオキシエトキシメチル）ホスフィンオキシド、２−エチル−２−ブチルプロパンジオールアクリレート、２−エチルヘキシル（メタ）アクリレート、２−エチルヘキシルカルビトール（メタ）アクリレート、２−ヒドロキシブチル（メタ）アクリレート、２−ヒドロキシエチル（メタ）アクリレート、２−ヒドロキシプロピル（メタ）アクリレート、２−メトキシエチル（メタ）アクリレート、３−メトキシブチル（メタ）アクリレート、４−ヒドロキシブチル（メタ）アクリレート、ブタンジオールモノ（メタ）アクリレート、ブトキシエチル（メタ）アクリレート、ブチル（メタ）アクリレート、セチル（メタ）アクリレート、ジプロピレングリコール（メタ）アクリレート、イソアミル（メタ）アクリレート、イソブチル（メタ）アクリレート、イソオクチル（メタ）アクリレート、メトキシジプロピレングリコール（メタ）アクリレート、メトキシトリプロピレングリコール（メタ）アクリレート、メトキシポリエチレングリコール（メタ）アクリレート、メトキシトリエチレングリコール（メタ）アクリレート、メチル（メタ）アクリレート、ノニルフェノキシポリプロピレングリコール（メタ）アクリレート、オクチル（メタ）アクリレート、ポリエチレングリコール（メタ）アクリレート、ポリエチレングリコール−ポリプロピレングリコール（メタ）アクリレート、ポリプロピレングリコール（メタ）アクリレート、アクリロニトリル、ジエチレングリコールモノエチルエーテル（メタ）アクリレート、ジ（メタ）アクリル化イソシアヌレート、１，３−ブチレングリコールジ（メタ）アクリレート、１，４−ブタンジオールジ（メタ）アクリレート、ポリ（エチレングリコール−テトラメチレングリコール）ジ（メタ）アクリレート、ポリ（プロピレングリコール−テトラメチレングリコール）ジ（メタ）アクリレート、ポリエステル（ジ）アクリレート、ポリエチレングリコールジ（メタ）アクリレート、ポリプロピレングリコールジ（メタ）アクリレート、トリエチレングリコールジ（メタ）アクリレート、トリプロピレングリコールジ（メタ）アクリレート、ジプロピレングリコールジ（メタ）アクリレート、トリメチロールプロパントリ（メタ）アクリレート、トリス（アクリロキシエチル）イソシアヌレート、ジペンタエリスリトールヘキサ（メタ）アクリレート、ジペンタエリスリトールヒドロキシペンタ（メタ）アクリレート、ジペンタエリスリトールポリ（メタ）アクリレート、ジトリメチロールプロパンテトラ（メタ）アクリレート、ペンタエリスリトールエトキシテトラ（メタ）アクリレート、ペンタエリスリトールテトラ（メタ）アクリレートなどが好ましい。
【０１０４】
上記（メタ）アクリレート化合物のうち、アクリレート化合物の方が硬化性の観点から好ましい。
【０１０５】
上記オキシラン環を有する化合物（エポキシ化合物）としては、例えば、多塩基酸のポリグリシジルエステル類、多価アルコールのポリグリシジルエーテル類、ポリオキシアルキレングリコールのポリグリシジルエーテル類、芳香族ポリオールのポリグリシジルエテーテル類、芳香族ポリオールのポリグリシジルエーテル類の水素添加化合物類、ウレタンポリエポキシ化合物およびエポキシ化ポリブタジエン類等を挙げることができる。これらの化合物は、その一種を単独で使用することもできるし、また、その二種以上を混合して使用することもできる。
【０１０６】
本実施形態に使用することのできるオキシラン環を有する化合物（エポキシ化合物）としては、例えばビスフェノールＡジグリシジルエーテル、ビスフェノールＦジグリシジルエーテル、ビスフェノールＳジグリシジルエーテル、臭素化ビスフェノールＡジグリシジルエーテル、臭素化ビスフェノールＦジグリシジルエーテル、臭素化ビスフェノールＳジグリシジルエーテル、水添ビスフェノールＡジグリシジルエーテル、水添ビスフェノールＦジグリシジルエーテル、水添ビスフェノールＳジグリシジルエーテル、１，４−ブタンジオールジグリシジルエーテル、１，６−ヘキサンジオールジグリシジルエーテル、グリセリントリグリシジルエーテル、トリメチロールプロパントリグリシジルエーテル、ポリエチレングリコールジグリシジルエーテル、ポリプロピレングリコールジグリシジルエーテル類；エチレングリコール、プロピレングリコール、グリセリンなどの脂肪族多価アルコールに一種または二種以上のアルキレンオキサイドを付加することにより得られるポリエーテルポリオールのポリグリシジルエーテル類；脂肪族長鎖二塩基酸のジグリシジルエステル類；脂肪族高級アルコールのモノグリシジルエーテル類；フェノール、クレゾール、ブチルフェノールまたはこれらにアルキレンオキサイドを付加して得られるポリエーテルアルコールのモノグリシジルエーテル類；高級脂肪酸のグリシジルエステル類などが挙げられる。
【０１０７】
感光性の被インプリント剤に用いられる光重合開始剤としては、光照射により上述の重合性化合物を重合する活性種を発生する化合物であればいずれのものでも用いることができる。光重合開始剤としては、カチオン重合開始剤、ラジカル重合開始剤が好ましく、光重合開始剤は単一種または複数種を併用してもよい。
【０１０８】
光重合開始剤の含有量は、溶剤を除く全組成物中、例えば、０．０１質量％〜１５質量％であることが好ましく、より好ましくは０．１質量％〜１２質量％であり、さらに好ましくは０．２質量％〜７質量％である。２種類以上の光重合開始剤を用いる場合は、その合計量が前記範囲となる。
【０１０９】
本実施形態で使用されるラジカル光重合開始剤としては、アシルホスフィンオキシド系化合物、オキシムエステル系化合物が硬化感度、吸収特性の観点から好ましい。カチオン重合開始剤としてはスルホニウム塩化合物、ヨードニウム塩化合物が好ましい。本実施形態で使用されるラジカル光重合開始剤は、例えば、市販されている開始剤を用いることができる。
【０１１０】
上記被インプリント剤１４の硬化性組成物には、種々の必要に応じて、溶剤を用いることができる。ここで、本明細書中において、「溶剤」には、上記重合性単量体は含まれない。すなわち、本明細書中において、「溶剤」は、上記重合性官能基を有しない。特に膜厚５００ｎｍ以下のパターンを形成する際には溶剤を含有していることが好ましい。好ましい溶剤としては常圧における沸点が８０℃〜２００℃の溶剤である。溶剤の種類としては組成物を溶解可能な溶剤であればいずれも用いることができるが、好ましくはエステル構造、ケトン構造、水酸基、エーテル構造のいずれか１つ以上を有する溶剤である。具体的に、好ましい溶剤としてはプロピレングリコールモノメチルエーテルアセテート、シクロヘキサノン、２−ヘプタノン、ガンマブチロラクトン、プロピレングリコールモノメチルエーテル、乳酸エチルから選ばれる単独あるいは混合溶剤であり、プロピレングリコールモノメチルエーテルアセテートを含有する溶剤が塗布均一性の観点で最も好ましい。
【０１１１】
本実施形態に用いられる被インプリント剤１４の組成物中における溶剤の含有量は、溶剤を除く成分の粘度、塗布性、目的とする膜厚によって最適に調整されるが、塗布性改善の観点から、全組成物中０質量％〜９９質量％が好ましく、０質量％〜９７質量％がさらに好ましい。特に膜厚５００ｎｍ以下のパターンをスピン塗布などの方法で形成する際には２０質量％〜９９質量％が好ましく、４０質量％〜９９質量％がさらに好ましく、７０質量％〜９８質量％が特に好ましい。
【０１１２】
被インプリント剤１４の硬化性組成物では、架橋密度をさらに高める目的で、多官能の重合性化合物よりもさらに分子量の大きい多官能オリゴマーを、本実施形態の目的を達成する範囲で配合することもできる。光ラジカル重合性を有する多官能オリゴマーとしてはポリエステルアクリレート、ウレタンアクリレート、ポリエーテルアクリレート、エポキシアクリレート等の各種アクリレートオリゴマーが挙げられる。オリゴマー成分の添加量としては組成物の溶剤を除く成分に対し、０質量％〜３０質量％が好ましく、より好ましくは０質量％〜２０質量％、さらに好ましくは０質量％〜１０質量％、最も好ましくは０質量％〜５質量％である。
【０１１３】
被インプリント剤１４の硬化性組成物には上記成分の他に必要に応じてシランカップリング剤、紫外線吸収剤、光安定剤、老化防止剤、可塑剤、密着促進剤、熱重合開始剤、着色剤、エラストマー粒子、光酸増殖剤、光塩基発生剤、塩基性化合物、流動調整剤、消泡剤、分散剤等を添加してもよい。
【０１１４】
被インプリント剤１４の硬化性組成物は、上述の各成分を混合して調製することができる。硬化性組成物の混合または溶解は、通常、０℃〜１００℃の範囲で行われる。また、前記各成分を混合した後、例えば、孔径０．００３μｍ〜５．０μｍのフィルターで濾過することが好ましい。濾過は、多段階で行ってもよいし、多数回繰り返してもよい。また、濾過した液を再濾過することもできる。濾過に使用するフィルターの材質は、ポリエチレン樹脂、ポリプロピレン樹脂、フッソ樹脂、ナイロン樹脂などのものが使用できるが特に限定されるものではない。
【０１１５】
被インプリント剤１４の硬化性組成物は溶剤を除く全成分の混合液の粘度が１００ｍＰａ・ｓ以下であることが好ましく、より好ましくは１ｍＰａ・ｓ〜７０ｍＰａ・ｓ、さらに好ましくは２ｍＰａ・ｓ〜５０ｍＰａ・ｓ、最も好ましくは３ｍＰａ・ｓ〜３０ｍＰａ・ｓである。
【０１１６】
なお、本実施形態において「光」には、紫外、近紫外、遠紫外、可視、赤外等の領域の波長の光や、電磁波だけでなく、放射線も含まれる。放射線には、例えばマイクロ波、電子線、ＥＵＶ、Ｘ線が含まれる。また２４８ｎｍエキシマレーザー、１９３ｎｍエキシマレーザー、１７２ｎｍエキシマレーザーなどのレーザー光も用いることができる。これらの光は、光学フィルターを通したモノクロ光（単一波長光）を用いてもよいし、複数の波長の異なる光（複合光）でもよい。露光は、多重露光も可能であり、膜強度、エッチング耐性を高めるなどの目的でパターン形成した後、全面露光することも可能である。
【０１１７】
本実施形態に適用される光インプリント法では、被加工基板１２の上に被インプリント剤１４を適用して接着層を形成し、この表面にダミー基板２上にパターン膜４を作製したテンプレート・モールド６を押接し、モールドの裏面から光を照射し、接着層を硬化させる。ここで接着力の強い被インプリント剤１４によりパターン膜４は被加工基板１２にしっかり接着され、接着力がさほど強くないパターン膜４とダミー基板２の接着面から、ダミー基板２を奇麗に剥離することができる。これにより、被加工基板１２上にパターン膜４を接着転写した基板を作製できる。
【０１１８】
パターン膜４を作製するためのモールド６としては、硬化性組成物とモールド表面との剥離性を向上させるために離型処理を行ったものを用いてもよい。このようなモールドとしては、シリコン系やフッソ系などのシランカップリング剤による処理を行ったもの、例えば、ダイキン工業（株）製のオプツールＤＳＸや、住友スリーエム（株）製のＮｏｖｅｃ  ＥＧＣ−１７２０等、市販の離型剤も好適に用いることができる。
【０１１９】
光ナノインプリント法を用いてパターン膜４の作製を行う場合、通常、モールド圧力を１０気圧以下で行うのが好ましい。モールド圧力を１０気圧以下とすることにより、モールドや基板が変形しにくくパターン精度が向上する傾向にある。また、加圧が低いため装置を縮小できる傾向にある点からも好ましい。モールド圧力は、モールド凸部の硬化性組成物の残膜が少なくなる範囲で、モールド転写の均一性が確保できる領域を選択することが好ましい。
【０１２０】
光ナノインプリント法を用いてパターン膜４の作製法中、パターン形成層に光を照射する工程における光照射の照射量は、硬化に必要な照射量よりも十分大きければよい。硬化に必要な照射量は、硬化性組成物の不飽和結合の消費量や硬化膜のタッキネスを調べて適宜決定される。
【０１２１】
また、光照射の際の基板温度は、通常、室温で行われるが、反応性を高めるために加熱をしながら光照射してもよい。光照射の前段階として、真空状態にしておくと、気泡混入防止、酸素混入による反応性低下の抑制、モールドと硬化性組成物との密着性向上に効果があるため、真空状態で光照射してもよい。また、パターン形成方法中、光照射時における好ましい真空度は、１０−１Ｐａから常圧の範囲である。
【０１２２】
光ナノインプリント法を用いてパターン膜４の作製を行う場合、感光性の被インプリント剤の組成物を硬化させるために用いられる光は特に限定されず、例えば、高エネルギー電離放射線、近紫外、遠紫外、可視、赤外等の領域の波長の光または放射線が挙げられる。高エネルギー電離放射線源としては、例えば、コッククロフト型加速器、ハンデグラーフ型加速器、リニヤーアクセレーター、ベータトロン、サイクロトロン等の加速器によって加速された電子線が工業的に最も便利且つ経済的に使用される。しかし、その他に放射性同位元素や原子炉等から放射されるγ線、Ｘ線、α線、中性子線、陽子線等の放射線も使用できる。紫外線源としては、例えば、紫外線螢光灯、低圧水銀灯、高圧水銀灯、超高圧水銀灯、キセノン灯、炭素アーク灯、太陽灯等が挙げられる。放射線には、例えばマイクロ波、ＥＵＶが含まれる。また、ＬＥＤ、半導体レーザー光、あるいは２４８ｎｍのＫｒＦエキシマレーザー光や１９３ｎｍＡｒＦエキシマレーザーなどの半導体の微細加工で用いられているレーザー光も本発明に好適に用いることができる。これらの光は、モノクロ光を用いてもよいし、複数の波長の異なる光（ミックス光）でもよい。
【０１２３】
露光に際しては、露光照度を１ｍＷ／ｃｍ２〜５０ｍＷ／ｃｍ２の範囲にすることが望ましい。１ｍＷ／ｃｍ２以上とすることにより、露光時間を短縮することができるため生産性が向上し、５０ｍＷ／ｃｍ２以下とすることにより、副反応が生じることによる永久膜の特性の劣化を抑止できる傾向にあり好ましい。露光量は５ｍＪ／ｃｍ２〜１０００ｍＪ／ｃｍ２の範囲にすることが望ましい。５ｍＪ／ｃｍ２未満では、露光マージンが狭くなり、光硬化が不十分となりモールドへの未反応物の付着などの問題が発生しやすくなる。一方、１０００ｍＪ／ｃｍ２を超えると組成物の分解による永久膜の劣化の恐れが生じる。
【０１２４】
さらに、露光に際しては、酸素によるラジカル重合の阻害を防ぐため、チッソやアルゴンなどの不活性ガスを流して、酸素濃度を１００ｍｇ／Ｌ未満に制御してもよい。
【０１２５】
また、光照射によりパターン形成層を硬化させた後、必要に応じて硬化させたパターンに熱を加えてさらに硬化させる工程を含んでいてもよい。
【０１２６】
モールドを剥離することにより、ダミー基板２上にインプリント法により高いエッチング特性を有するパターン膜４を作製できる。
【０１２７】
次に、被加工基板１２上に接着転写したパターン膜４のパターン形成方法について説明する。本実施形態のパターン形成法では、パターン膜４と接着層である被インプリント剤１４の硬化膜のエッチングレートの差を利用して、ドライエッチング法やウェットエッチング法により、パターン膜４の凸部のみ被インプリント剤１４で接着したパターンとして残し、その外のパターン膜４の凹部及び被インプリント剤１４を除去してパターンを形成する。
【０１２８】
被インプリント剤１４の硬化膜とパターン膜４のエッチングレート（速度比）は、少なくとも被インプリント剤１４の硬化膜がパターン膜４よりも１．５倍以上速いことが望ましい。忠実な転写を行うには、エッチング速度の比が大きければ大きいほど良い。従って、被インプリント剤１４の硬化膜がパターン膜４よりも２倍以上速いことがより好ましい。
【０１２９】
ドライエッチング法としては、酸素，塩素系，及びフッ素系などの反応性ガスを用いた反応性イオンエッチング（ＲＩＥ）や、イオンミリングなど物理的ドライエッチングなどを用いることができる。ＲＩＥのプラズマソースは、低圧で高密度プラズマを生成可能なＩＣＰ（Inductively Coupled Plasma）が好適であるが、ＥＣＲ（Electron Cyclotron Resonance）プラズマや、一般的な並行平板型ＲＩＥ装置を用いてもよい。
【０１３０】
また、エッチングガスとしては、Ａｒ、Ｈ２、Ｎ２、Ｏ２、ＣＯ、ＣＯ２、ＣＦ４、ＣＨＦ３、ＣＨ２Ｆ２、Ｃ２Ｆ６、Ｃ３Ｆ６、Ｃ４Ｆ８、ＮＨ３、Ｃｌ２、ＢＣｌ３、及びＳＦ６などの、よく知られたドライエッチングに使用するガスを単独もしくは混合して用いることができる。
【０１３１】
ウェットエッチング法としては、有機溶媒系現像液を用いた有機溶媒エッチングや、アルカリ水溶液系現像液を用いたアルカリエッチングなどを用いることができる。
【０１３２】
有機溶媒現像液としては、Ｎ−メチル−２−ピロリドン、Ｎ，Ｎ−ジメチルアセトアミド、Ｎ，Ｎ−ジメチルホルムアミド、ジメチルスルホキシド、テトラメチル尿素、ヘキサメチルリン酸トリアミド、γ−ブチロラクトン、水、或いはアルコール類、ケトン類、エステル類、ラクトン類、エーテル類、ハロゲン化炭化水素類、炭化水素類、より具体的には、例えば、メタノール、エタノール、イソプロピルアルコール、アセトン、ジエチルケトン、メチルエチルケトン、メチルイソブチルケトン、シクロヘキサノン、酢酸メチル、酢酸エチル、酢酸ブチル、シュウ酸ジエチル、マロン酸ジエチル、ジエチルエーテル、エチレングリコールジメチルエーテル、ジエチレングリコールジメチルエーテル、テトラヒドロフラン、ジクロロメタン、１，２−ジクロロエタン、１，４−ジクロロブタン、トリクロロエタン、クロロベンゼン、ｏ−ジクロロベンゼン、ヘキサン、ヘプタン、オクタン、ベンゼン、トルエン、キシレン等が、単独で又は二種類以上を組み合わせて使用される。
【０１３３】
現像液として用いるアルカリ水溶液としては、苛性カリ、苛性ソーダ等のアルカリ金属水酸化物の水溶液、テトラメチルアンモニウムヒドロキサイド、テトラエチルアンモニウムヒドロキサイド、コリン等の水酸化四級アンモニウム、エタノールアミン、プロピルアミン、エチレンジアミン等のアミン水溶液が用いられる。
【０１３４】
現像エッチング後は必要に応じて水又は貧溶媒でリンスが行われる。例えば、リンス液としては、メタノール、エタノール、イソプロピルアルコール、ベンゼン、トルエン、キシレン、メチルセロソルブ、水等が用いられる。
【０１３５】
また、ウェットエッチング時において、パターン膜を現像する方法としては、特に限定されるものではないが、例えば、浸漬法、スプレー法およびパドル法等を挙げることができ、中でもパドル法が好ましい。
【０１３６】
パターン形成用のエッチング法としては、パターン形状やパターン剥がれ防止などの観点から、Ｏ２やＣＦ４などのプロセスガスを用いた、ＲＩＥ（反応性イオンエッチング）が望ましい。
【０１３７】
次に、被加工基板１２へのパターン転写および加工工程について説明する。
【０１３８】
本実施形態のパターン形成法では、図１（ｄ）に示す工程で作製した、パターン膜４の接着転写パターン４ａをマスクとして用い、ドライエッチング法やウェットエッチング法により、被加工基板１２にパターン転写加工を施し、被加工基板１２にパターンを形成する。なお、忠実な転写を行うには、被加工基板１２と接着転写パターン４ａのエッチング速度の比が大きければ大きいほど良いが、少なくとも１以上であることが望ましい。
【０１３９】
ドライエッチング法としては、酸素，塩素系，及びフッ素系などの反応性ガスを用いた反応性イオンエッチング（ＲＩＥ）や、イオンミリングなど物理的ドライエッチングなどを用いることができる。ＲＩＥのプラズマソースは、低圧で高密度プラズマを生成可能なＩＣＰ（Inductively Coupled Plasma）が好適であるが、ＥＣＲ（Electron Cyclotron Resonance）プラズマや、一般的な並行平板型ＲＩＥ装置を用いてもよい。
【０１４０】
また、エッチングガスとしては、Ａｒ、Ｈ２、Ｎ２、Ｏ２、ＣＯ、ＣＯ２、ＣＦ４、ＣＨＦ３、ＣＨ２Ｆ２、Ｃ２Ｆ６、Ｃ３Ｆ６、Ｃ４Ｆ８、ＮＨ３、Ｃｌ２、ＢＣｌ３、及びＳＦ６などの、よく知られたドライエッチングに使用するガスを単独もしくは混合して用いることができ、被加工基板１２のパターン転写層の膜種により適宜選択して使用することが可能であり、それぞれの膜種に適合するエッチングガスが使用される。例えば、ｎ＋型のアモルファスＳｉやｓ−Ｓｉ用には四フッ化炭素（塩素）＋酸素、四フッ化炭素（六フッ化硫黄）＋塩化水素（塩素）、アモルファスＳｉＮｘ用には四フッ化炭素＋酸素、アモルファスＳｉＯｘ用には四フッ化炭素＋酸素、三フッ化炭素＋酸素、Ｔａ用には四フッ化炭素（六フッ化硫黄）＋酸素、ＭｏＴａ／ＭｏＷ用には四フッ化炭素＋酸素、Ｃｒ用には塩素＋酸素、Ａｌ用には三塩化硼素＋塩素、臭化水素、臭化水素＋塩素、ヨウ化水素等が挙げられる。
【０１４１】
ウェットエッチング法を行う場合のエッチング液は特に限定されないが、被加工基板１２のパターン転写層の膜種により適宜選択して使用することが可能であり、例えば、Ｃｒ用には硝酸セリウムアンモニウム溶液や、硝酸セリウムおよび過酸化水素水の混合液、Ｔｉ用には希釈フッ酸、弗酸および硝酸混合液、Ｔａ用にはアンモニウム溶液と過酸化水素水の混合液、Ｍｏ用には過酸化水素水、アンモニア水および過酸化水素水の混合物、リン酸および硝酸の混合液、ＭｏＷ、Ａｌにはリン酸および硝酸混合液、弗酸および硝酸の混合液、リン酸、硝酸、および酢酸の混合液、ＩＴＯ用には希釈王水、塩化第二鉄溶液、ヨウ化水素水、ＳｉＮｘやＳｉＯ２には緩衝フッ酸、フッ酸およびフッ化アンモニウム混合液、Ｓｉ、ポリＳｉには弗酸、硝酸、および酢酸の混合液、Ｗにはアンモニア水および過酸化水素水の混合液、ＰＳＧには硝酸およびフッ酸の混合液、ＢＳＧにはフッ酸およびフッ化アンモニウム混合液などがそれぞれ使用される。
【０１４２】
ウェットエッチングの方式としては、スプレー方式でもディップ方式でもよく、エッチングレート、面内均一性、配線幅の精度は、処理温度に大きく依存するため、基板種、用途、線幅に応じて条件を最適化する必要がある。また、上記ウェットエッチングを行う場合は、エッチング液の浸透によるアンダーカットを防止するためにポストベークを行うことが望ましい。通常これらのポストベークは、９０℃〜１４０℃程度で行うことができる。
【０１４３】
ドライエッチング法としては、酸素，塩素系，及びフッ素系などの反応性ガスを用いた反応性イオンエッチング（ＲＩＥ）や、イオンミリングなど物理的ドライエッチング
被加工基板１２のパターン形成用のエッチング法としては、パターン形状や転写時の寸法精度などの観点から、ＲＩＥ（反応性イオンエッチング）やイオンミリングなどのドライエッチング法が望ましい。
【０１４４】
最後に、必要に応じて基板１２上に残存するレジスト（パターン４ａ）を除去するが、そのレジスト４ａの除去方法としては特に制限はなく、公知のレジスト除去方法から適宜選択することができ、例えば、レジスト４ａを溶解可能な溶液にて取り除く方法（ウエット剥離）、あるいは、減圧下での酸素ガスのプラズマ放電により酸化させてガス状にして取り除く方法（ドライ剥離／アッシング）、あるいはオゾンとＵＶ光によって酸化させてガス状にして取り除く方法（ドライ剥離／ＵＶアッシング）、基板を加熱して基板上に存在するレジストを分解除去する方法（加熱分解）など、公知の剥離方法によってレジスト膜の除去を行うことができる。
【０１４５】
以上説明したように、本実施形態によれば、量産性に優れ、微細パターンに欠陥が生じるのを抑制することができる。
【０１４６】
（実施例１）
次に、実施例について説明する。
【０１４７】
（第１工程）
図１（ａ）に示すように、石英ガラス基板（第１基板）２上に、図３に示したエッチング耐性の高いＩＭＰ−Ａ１（第１被インプリント剤）を、スピンナーを用いて塗布し、膜厚約３０ｎｍのインプリント用組成物膜４を形成した。
【０１４８】
次に、室温（２５℃）において、このインプリント用組成物膜４に対して凹型のモールド（図示せず）をプレス圧力５ＭＰａで１０秒間押し付けた。この際、モールドとしては、ホール径φ１０ｎｍ×２０ｎｍピッチのニッケル製スタンパーを用いた。
【０１４９】
次いで、石英ガラス基板２の裏面側からＵＶ露光を行ったのち、モールドを剥離し、第１基板２上に凸型のパターン膜を作製した。
【０１５０】
得られたパターン膜をＡＦＭ(Atomic Force Microscope)により観察したところ、基板２上にドット径φ１０ｎｍ×２０ｎｍピッチのドットパターンのパターン膜が、ドット抜けなどの不良なく良好に作製できたことが確認できた。
【０１５１】
（第２工程）
図１（ａ）に示すように、シリコンウェハー（第２基板）１２上に、図３に示したエッチング耐性の低く接着性の高いＩＭＰ−Ｂ１（第２被インプリント剤）を、スピンナーを用いて塗布し、膜厚約３０ｎｍのインプリント用組成物膜１４を形成した。
【０１５２】
次に、図１（ｂ）に示すように、インプリント用組成物膜１４に対して、第１基板２上の凸型パターン膜４をプレス圧力５ＭＰａで１０秒間押し付けた。
【０１５３】
次いで、図１（ｃ）に示すように、石英ガラス基板２の裏面側からＵＶ露光を行ったのち、第１基板である石英ガラス基板２を剥離し、第２基板１２上に凸型パターン膜を逆向きに接着転写した。この際、石英ガラス基板２はパターン膜４との接着面からきれいに剥離し、転写されたパターン膜４は転写不良なく第２基板１２に接着できた。
【０１５４】
（第３工程）
図１（ｄ）に示すように、パターン膜４を転写したシリコンウェハー（第２基板）１２のパターン膜の接着面に、酸素ガスによるドライエッチング処理を施した。これにより、第１インプリント剤４の硬化膜の凸部のドット４ａのみを残したドットパターンが作製できた。
【０１５５】
得られたドットパターンをＡＦＭにより観察したところ、シリコンウェハー（第２基板）１２上にドット径φ１０ｎｍ×２０ｎｍピッチのドットパターンが、ドット抜けなどの不良なく良好に作製できたことが確認できた。
【０１５６】
(第４工程）
図４に示すように、インプリント剤の硬化膜のドットパターン４ａが作製されたシリコンウェハー（第２基板）１２に、ＳＦ６ガスによるドライエッチング処理を施した。インプリント剤硬化膜のドットパターンのエッチング耐性が高いためドットパターン４ａがマスクとして働き、シリコンウェハー（第２基板）１２表面に凸部のみを選択的に残した所望のドットパターンを有する基板１２ａを作製することができた。
【０１５７】
得られたドットパターンをＡＦＭにより観察したところ、シリコンウェハー（第２基板）１２ａ上にドット径φ１０ｎｍ×２０ｎｍピッチのドットパターンが、ドット抜けなどの不良なく良好に作製できたことが確認できた。
【０１５８】
（実施例２乃至実施例１０）
図５Ａ、５Ｂに示した実施例２〜実施例１０も実施例１と同様のプロセスにより加工し、シリコンウェハーや磁性膜基板にドット径φ１０ｎｍ×２０ｎｍピッチのドットパターンを作製することができた。
【０１５９】
なお、図５Ａ、５Ｂに示すように、実施例２は、実施例１とは、第１基板としてポリカーボネートを用いている以外は同じ構成となっている。実施例３は、実施例２とは、第１工程に用いられるモールドを石英スタンパ−用いた以外は同じ構成となっている。実施例４は実施例１とは、第２工程で用いる第２被インプリント剤としてＩＭＰ−Ｂ２を用いた以外は同じ構成となっている。実施例５は、実施例１とは、第２基板として磁性膜基板を用いかつ第４工程におけるエッチングとしてＡｒガスミリングを用いた以外は同じ構成となっている。実施例６は、実施例１とは、第１被インプリント剤としてＩＭＰ−Ａ２を用いた以外は同じ構成となっている。実施例７は、実施例１とは、第１被インプリント剤としてＩＭＰ−Ａ３を用いた以外は同じ構成となっている。実施例８は、実施例１とは、第１被インプリント剤としてＩＭＰ−Ａ４を用いた以外は同じ構成となっている。実施例９は、実施例１とは、第１被インプリント剤としてＩＭＰ−Ａ５を用いた以外は同じ構成となっている。実施例１０は、実施例９とは、第２基板として磁性膜基板を用いかつ第４工程におけるエッチングとしてＡｒガスミリングを用いた以外は同じ構成となっている。
【０１６０】
（比較例１）
次に、比較例１について説明する。
【０１６１】
図２（ａ）に示すように、シリコンウェハー（第２基板）１２上に、図３に記載したＩＭＰ−Ａ１（第１被インプリント剤）を、スピンナーを用いて塗布し、膜厚約３０ｎｍのインプリント用組成物膜１５を形成した。
【０１６２】
次に、室温（２５℃）において、このインプリント用組成物膜１５に対して凹型のモールド７をプレス圧力５ＭＰａで１０秒間押し付けた。この際、モールドとしては、ホール径φ１０ｎｍ×２０ｎｍピッチの石英スタンパー７を用いた。
【０１６３】
次いで、石英スタンパー７の裏面側からＵＶ露光を行ったのち、モールド７を剥離したところ、パターン膜がシリコンウェハーに接着せず、パターン膜がモールド側に付着して、パターン膜が作製できなかった（図６）。
【０１６４】
モールドの離型処理や、シリコンウェハーの密着性の向上のための表面処理などを行うと改善は認められたが、ドット抜けなどが多く、シリコンウェハー上に良好なパターン膜を作製することができなかった。
【０１６５】
図６に示した比較例２〜比較例４も比較例１と同様な結果であった。なお、比較例２は、比較例１とは基板１２として磁性膜基板を用いた以外は同じ構成となっている。比較例３は、比較例１とは、被インプリント剤としてＩＭＰ−Ａ２を用いた以外同じ構成となっている。比較例４は、比較例１とは、被インプリント剤としてＩＭＰ−Ａ５を用いた以外同じ構成となっている。
【０１６６】
比較例５は、比較例１とは、被インプリント剤としてＩＭＰ−Ｘ１を用いるとともにエッチング加工工程でＯ２ドライエッチングを用いた以外は比較例１と同じ構成となっている。この比較例５はシリコンウェハー上にインプリント剤のパターン膜を作製することはできたが、エッチング耐性が低く、シリコンウェハーにドットパターンを作製することができなかった。
【０１６７】
以上説明したように、実施形態および実施例によれば、量産性に優れ、微細パターンに欠陥が生じるのを抑制することが可能なパターン形成方法を提供することができる。
【０１６８】
本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【０１６９】
２  ダミー基板
４  パターン膜
４ａ  パターン
６  テンプレート
１２  被加工基板
１４  被インプリント剤
１４ａ  パターン転写された被インプリント剤
【図１】
0005710436.tif 000002
【図２】
0005710436.tif 000003
【図３】
0005710436.tif 000004
【図４】
0005710436.tif 000005
【図５Ａ】
0005710436.tif 000006
【図５Ｂ】
0005710436.tif 000007
【図６】
0005710436.tif 000008